(57)【要約】【課題】物質輸送性に優れた触媒層、つまり、固体高分子形燃料電池の膜電極接合体を構成した場合に、長期的に高い発電性能を発揮することが可能な触媒層を提供する。【解決手段】この発明の触媒層は、高分子電解質膜に対する接合面を有する触媒層であって、触媒物質、触媒物質を担持する導電性担体、高分子電解質、および繊維状物質を含む層形成物質と、層形成物質が存在しない部分である複数の細孔と、を有し、接合面と直交する断面の面積に対する細孔の合計面積の割合である細孔面積率が、断面の走査型電子顕微鏡による画像において、２５．０％以上３５．０％以下である。【選択図】図１
2019186193.tif 000002
【特許請求の範囲】
【請求項１】
高分子電解質膜に対する接合面を有する触媒層であって、
触媒物質、前記触媒物質を担持する導電性担体、高分子電解質、および繊維状物質を含む層形成物質と、前記層形成物質が存在しない部分である複数の細孔と、を有し、
前記高分子電解質はフッ素系高分子電解質であり、
前記接合面と直交する断面の面積に対する前記細孔の合計面積の割合である細孔面積率が、前記断面の走査型電子顕微鏡による画像において、２５．０％以上３５．０％以下である触媒層。
【請求項２】
前記画像において、前記細孔の合計面積に対する、面積が９００００ｎｍ2より大きい細孔の合計面積の割合が１５．０％以上３０．０％以下である請求項１に記載の触媒層。
【請求項３】
前記画像において、前記接合面から０．５μｍ以上５．５μｍ以下の範囲での前記細孔面積率である膜側細孔面積率よりも、前記接合面とは反対面から０．５μｍ以上５．５μｍ以下の範囲での前記細孔面積率である反膜側細孔面積率の方が大きい請求項１または２に記載の触媒層。
【請求項４】
前記膜側細孔面積率が２５．０％以上３０．０％以下であり、前記反膜側細孔面積率が３０．０％以上３５．０％以下である請求項３に記載の触媒層。
【請求項５】
前記繊維状物質として、電子伝導性繊維およびプロトン伝導性繊維の少なくともいずれかを含む請求項１乃至４のいずれか一項に記載の触媒層。
【請求項６】
前記繊維状物質として電子伝導性繊維を含み、前記電子伝導性繊維は、カーボンナノファイバー、カーボンナノチューブ、および遷移金属含有繊維から選択される少なくとも一種である請求項５に記載の触媒層。
【請求項７】
厚みが５μｍ以上３０μｍ以下である請求項１乃至６のいずれか一項に記載の触媒層。
【請求項８】
高分子電解質膜と、前記高分子電解質膜の両面にそれぞれ接合されたアノード側触媒層およびカソード側触媒層と、を有する膜電極接合体であって、
前記アノード側触媒層および前記カソード側触媒層の少なくともいずれかが、請求項１乃至７のいずれか一項に記載の触媒層である膜電極接合体。
【請求項９】
請求項８記載の膜電極接合体を備えた固体高分子形燃料電池。
【発明の詳細な説明】
【技術分野】
【０００１】
本発明は、触媒層、膜電極接合体、及び固体高分子形燃料電池に関する。
【背景技術】
【０００２】
燃料電池は、水素と酸素の化学反応から電気を生み出す発電システムである。従来の発電方式と比較して高効率、低環境負荷、低騒音といった特徴を持ち、クリーンなエネルギー源として注目されている。特に、室温付近で使用可能な固体高分子形燃料電池は、車載用電源や家庭用定置電源などへの使用が有望視されており、近年、固体高分子形燃料電池に関する様々な研究開発が行われている。その実用化に向けての課題には、発電特性や耐久性などの電池性能向上、インフラ整備、製造コストの低減などが挙げられる。
【０００３】
固体高分子形燃料電池は、一般的に、多数の単セルが積層されて構成されている。単セルは、高分子電解質膜の両面に、燃料ガスを供給する燃料極（アノード）と酸化剤を供給する酸素極（カソード）とが接合した膜電極接合体を、ガス流路及び冷却水流路を有するセパレーターで挟んだ構造をしている。燃料極（アノード）及び酸素極（カソード）は、白金系の貴金属などの触媒物質、導電性担体及び高分子電解質を少なくとも含む触媒層と、ガス通気性と導電性とを兼ね備えたガス拡散層とで主に構成されている。
【０００４】
固体高分子形燃料電池では、以下のような電気化学反応を経て、電気を取り出すことができる。まず、燃料極側触媒層において、燃料ガスに含まれる水素が触媒物質により酸化され、プロトン及び電子となる。生成したプロトンは、媒層内の高分子電解質及び触媒層に接している高分子電解質膜を通り、酸素極側触媒層に達する。また、同時に生成した電子は、触媒層内の導電性担体、触媒層の高分子電解質膜側とは反対側の面に接しているガス拡散層、セパレーター及び外部回路を通って酸素極側触媒層に達する。そして、酸素極側触媒層において、プロトン及び電子が酸化剤ガスに含まれる酸素と反応し、水を生成する。
【０００５】
ガス拡散層は、セパレーターから供給されるガスを拡散して触媒層中に供給する役割をもつ。そして、触媒層中の細孔は、セパレーターからガス拡散層を通じた先に位置し、ガスや生成水等の複数の物質を輸送する通路の役割を果たす。燃料極の細孔には、酸化還元の反応場である三相界面に燃料ガスを円滑に供給する機能が求められる。また、酸素極の細孔には、酸化剤ガスを円滑に供給する機能が求められる。ここで、ガスを円滑に供給するためには触媒層中に十分な隙間があり、密な構造とならないことが重要である。
【０００６】
触媒層が密な構造とならないようにするために、例えば、異なる粒子径のカーボンまたは異なる繊維長のカーボン繊維を含む触媒層が提案されている（特許文献１，２）。
【先行技術文献】
【特許文献】
【０００７】
【特許文献１】特許第３６１７２３７号公報
【特許文献２】特許第５５３７１７８号公報
【発明の概要】
【発明が解決しようとする課題】
【０００８】
特許文献１では、異なる粒径のカーボン粒子を組み合わせることで、触媒層が密に詰まることを抑制している。また、特許文献２では、異なる繊維長のカーボン繊維を組み合わせることにより、触媒層中に隙間を形成している。しかし、これらの提案では、触媒層中の細孔の最適な割合、細孔のサイズおよびその分布についての規定はなされていない。
本発明の課題は、物質輸送性に優れた触媒層、つまり、固体高分子形燃料電池の膜電極接合体を構成した場合に、長期的に高い発電性能を発揮することが可能な触媒層を提供することである。
【課題を解決するための手段】
【０００９】
上記課題を解決するために、本発明の一態様の触媒層は、高分子電解質膜に対する接合面を有する触媒層であって、下記の構成(1)および(2)を有する。
(1)触媒物質、触媒物質を担持する導電性担体、高分子電解質、および繊維状物質を含む層形成物質と、層形成物質が存在しない部分である複数の細孔と、を有する。
(2)高分子電解質膜に対する接合面と直交する断面の面積に対する細孔の合計面積の割合である細孔面積率が、この断面の走査型電子顕微鏡による画像において、２５．０％以上３５．０％以下である。
【発明の効果】
【００１０】
本発明の一態様によれば、物質輸送性に優れた触媒層が提供される。よって、本発明の一態様の触媒層を有する膜電極接合体を備えた固体高分子形燃料電池によれば、長期的に高い発電性能を発揮することが期待できる。
【図面の簡単な説明】
【００１１】
【図１】触媒層の断面ＳＥＭ像の２値化画像であって、細孔（２値化した際の黒画素）の面積率が高く、細孔サイズの分布が大きい場合（ａ）と、細孔（２値化した際の黒画素）の面積率が低く細孔サイズの分布が狭い場合（ｂ）を示す。
【図２】実施形態の触媒層の構造を示す模式断面図である。
【図３】実施形態の膜電極接合体を示す平面図（ａ）と、（ａ）のＸ−Ｘ断面図（ｂ）である。
【図４】実施形態の固体高分子形燃料電池を示す分解斜視図である。
【図５】断面ＳＥＭ像の画像処理プロセスを示す図である。
【発明を実施するための形態】
【００１２】
以下、本発明の実施形態について、図面を参照しつつ説明する。
なお、本発明は、以下に記載する実施形態に限定されるものではなく、当業者の知識を基に設計の変更等の変形を加えることも可能であり、そのような変形が加えられた実施形態も、本発明の範囲に含まれるものである。また、各図面は、理解を容易にするため適宜誇張して表現している。
【００１３】
本願の発明者は、固体高分子形燃料電池の初期発電性能について鋭意検討を行った結果、この性能には、触媒層における物質輸送性が大きく影響していることを見出した。そして、本願の発明者は、触媒層内部に部分的に広い空隙を形成することにより、触媒層内におけるガスおよび生成水の輸送性を向上させた。その結果、出力の低下及び触媒層の劣化が抑制され、長期的に高い発電性能を発揮する固体高分子形燃料電池を得ることに成功した。
【００１４】
従来、触媒層中の細孔の最適な割合、細孔のサイズおよびその分布について考慮されていなかったが、本願の発明者は、以下のことを突き止めた。つまり、触媒層の高分子電解質膜に対する接合面と直交する断面において、図１（ｂ）に示すような、細孔（２値化した際の黒画素）の面積率が低く細孔サイズの分布が狭い触媒層と比較して、図１（ａ）に示すような、細孔の面積率が高く細孔サイズの分布が広い触媒層では、三層界面を維持しつつガスの拡散性や生成水の排出性が向上する。
【００１５】
［触媒層の構成］
図２に示すように、本実施形態の触媒層１０は、高分子電解質膜１１との接合面を有し、層構成物質として、触媒物質１２、導電性担体１３、高分子電解質１４、繊維状物質１５を含み、層形成物質が存在しない部分が細孔である。
【００１６】
触媒層１０は、高分子電解質膜１１との接合面と直交する断面（厚さ方向の断面）の面積（Ｓ0）に対する細孔の合計面積（Ｓｐ）の割合である細孔面積率（Ｓｐ／Ｓ0）が、この断面の走査型電子顕微鏡による画像（以下、「断面ＳＥＭ像」と称する。）において、２５．０％以上３５．０％以下になっている。細孔面積率がこの範囲にあると、触媒層１０は、十分なガス拡散性及び排水性を備えた隙間が形成された状態となる。細孔面積率は２７．０％以上３２．０％以下であることが好ましい。
【００１７】
上述の断面ＳＥＭ像を得るためには、先ず、触媒層１０の高分子電解質膜１１との接合面と直交する断面（以下、単に「触媒層１０の断面」と称する。）を露出させる。その方法としては、例えば、イオンミリング、ウルトラミクロトーム等の公知の方法を用いることができる。通常は、高分子電解質膜１１に接合された状態で触媒層１０の断面を露出させる加工を行うため、この加工の際には、触媒層１０を冷却しながら加工を行って、高分子電解質膜１１や触媒層１０を構成する高分子電解質１４へのダメージを軽減することが好ましい。
次に、走査型電子顕微鏡（ＳＥＭ）を使用して触媒層１０の断面の画像を取得する。ＳＥＭによる取得画像の倍率は１万倍から３万倍程度が好ましい。
次に、例えば、トリミング、フィルタリング、２値化等の画像処理を行うことにより、細孔を可視化する。図１に示すように、この２値化された画像において、細孔を構成する画素は黒画素として表される。そして、ひと続きとなっている黒画素の数を計測し、この黒画素数と一画素の面積との積を算出することにより、一つの細孔の面積を得る。また、断面ＳＥＭ画像内の全ての細孔の面積を算出して合計した面積Ｓｐの、２値化画像全体の面積Ｓ0に対する割合を、細孔面積率（Ｓｐ／Ｓ0）として得る。
具体的には、例えば、日本電子社製クライオクロスセクションポリッシャ装置「ＩＢ−１９５２０ＣＣＰ」を用いて触媒層の断面を露出させ、日立ハイテクノロジー社製「ＦＥ-ＳＥＭ装置Ｓ-４８００」を用いて、この断面を撮像して断面ＳＥＭ像を取得する。そして、この取得した断面ＳＥＭ画像について、オープンソースの画像処理ソフト「Image J」を用い、図５のような画像処理を行うことで、細孔の面積、数、面積率を得る。
【００１８】
触媒層１０は、断面ＳＥＭ像において、全ての細孔の合計面積Ｓｐに対する、面積が９００００ｎｍ2より大きい細孔の合計面積Ｓｇの割合（Ｓｇ／Ｓｐ）が、１５．０％以上３０．０％以下である。これによって、細孔サイズの分布が広く部分的に不均一な触媒層となり、三層界面を維持しつつガスの拡散性や生成水の排出性が向上する。
触媒層１０は、断面ＳＥＭにおいて、膜側の面積率（高分子電解質膜１１との接合面から０．５μｍ以上５．５μｍ以下の範囲に存在する細孔の面積率）よりも、反膜側の面積率（接合面とは反対面から０．５μｍ以上５．５μｍ以下の範囲に存在する細孔の面積率）の方が大きい。このような構成を有することにより、触媒層１０には、より十分なガス拡散性及び排水性を備えた隙間が形成される。膜側の面積率が２５．０％以上３０．０％以下であり、反膜側の面積率が３０．０％以上３５．０％以下であることがより好ましい。
【００１９】
触媒層１０の厚さは、５μｍ以上３０μｍ以下が好ましい。厚さが３０μｍよりも厚い場合には、クラックが生じやすいうえに、燃料電池に用いた際にガスや生成する水の拡散性及び導電性が低下して、出力が低下してしまう。また、厚さが５μｍよりも薄い場合には、層厚にばらつきが生じ易くなり、内部の触媒物質や高分子電解質が不均一となりやすい。触媒層の表面のひび割れや、厚さの不均一性は、燃料電池として使用し、長期に渡り運転した際の耐久性に悪影響を及ぼす可能性が高いため、好ましくない。
【００２０】
触媒層１０の厚さは、例えば、触媒層１０の断面を、走査型電子顕微鏡（ＳＥＭ）を用いて観察することで計測することができる。触媒層１０の断面を露出させる方法としては、例えば、イオンミリング、ウルトラミクロトーム等の公知の方法を用いることができる。断面を露出させる加工を行う際には、高分子電解質膜１１や触媒層１０を構成する高分子電解質１４へのダメージを軽減するため、冷却しながら加工を行うことが好ましい。
【００２１】
触媒物質１２としては、例えば、白金族元素、金属及びこれらの合金、酸化物、複酸化物、炭化物等を用いることができる。白金族元素としては、白金、パラジウム、ルテニウム、イリジウム、ロジウム、オスミウムがある。金属としては、鉄、鉛、銅、クロム、コバルト、ニッケル、マンガン、バナジウム、モリブデン、ガリウム、アルミニウム等が例示できる。
【００２２】
導電性担体１３としては、導電性を有し、触媒物質１２に侵されずに触媒物質１２を担持可能なものであれば、どのようなものでも構わないが、導電性担体１３としては、一般的にカーボン粒子が使用される。カーボン粒子としては、例えば、カーボンブラック、グラファイト、黒鉛、活性炭、カーボンナノチューブ、カーボンナノファイバー、フラーレンを用いることができる。カーボン粒子の粒径は、小さすぎると密に詰まり過ぎて触媒層１０のガス拡散性が低下し易くなり、また、大きすぎると分散が困難でクラックが生じ易くなるので、１０〜１０００ｎｍ程度が好ましい。更に好ましくは、１０〜１００ｎｍ程度がよい。
【００２３】
また、高分子電解質膜１１や触媒層１０に含まれる高分子電解質１４としては、プロトン伝導性を有するものであれば、どのようなものでもよく、フッ素系高分子電解質、炭化水素系高分子電解質を用いることができる。フッ素系高分子電解質としては、テトラフルオロエチレン骨格を有する高分子電解質、例えば、デュポン社製の「Ｎａｆｉｏｎ（登録商標）」等を用いることができる。
また、炭化水素系高分子電解質としては、例えば、スルホン化ポリエーテルケトン、スルホン化ポリエーテルスルホン、スルホン化ポリエーテルエーテルスルホン、スルホン化ポリスルフィド、スルホン化ポリフェニレン等を用いることができる。
高分子電解質膜１１に含まれる高分子電解質と、触媒層１０に含まれる高分子電解質１４とは、互いに同じものを用いてもよいし、互いに異なるものを用いてもよい。ただし、高分子電解質膜１１と触媒層１０との界面抵抗や、湿度変化時の高分子電解質膜１１と触媒層１０とにおける寸法変化率を考慮すると、高分子電解質膜１１に含まれる高分子電解質と、触媒層１０に含まれる高分子電解質１４とは、互いに同じものであるか類似の成分のものであることが好適である。
【００２４】
繊維状物質１５としては、電子伝導性繊維およびプロトン伝導性繊維を用いることができる。電子伝導性繊維としては、カーボンファイバー、カーボンナノチューブ、カーボンナノホーン、および、導電性高分子ナノファイバーなどを挙げることができる。導電性や分散性の観点から、カーボンナノファイバーを繊維状物質１５として用いることが好ましい。
【００２５】
触媒能を有する電子伝導性繊維は、貴金属によって形成される触媒の使用量を低減できる点でより好ましい。触媒層１０が酸素極を構成する触媒層１０として用いられる場合には、触媒能を有する電子伝導性繊維には、カーボンナノファイバーから作製したカーボンアロイ触媒を挙げることができる。触媒能を有する電子伝導性繊維は、燃料極用の電極活物質を繊維状に加工した繊維であってもよい。電極活物質には、Ｔａ、Ｎｂ、Ｔｉ、および、Ｚｒから構成される群から選択される少なくとも一つの遷移金属元素を含む物質を用いることができる。遷移金属元素を含む物質には、遷移金属元素の炭窒化物の部分酸化物、または、遷移金属元素の導電性酸化物、および、遷移金属元素の導電性酸窒化物を挙げることができる。
【００２６】
プロトン伝導性繊維は、プロトン伝導性を有する高分子電解質を繊維状に加工した繊維であればよい。プロトン伝導性繊維を形成するための材料には、フッ素系高分子電解質、および、炭化水素系高分子電解質などを用いることができる。フッ素系高分子電解質には、例えば、デュポン社製のＮａｆｉｏｎ（登録商標）、旭硝子（株）製のＦｌｅｍｉｏｎ（登録商標）、旭化成（株）製のＡｃｉｐｌｅｘ（登録商標）、および、ゴア社製のＧｏｒｅ  Ｓｅｌｅｃｔ（登録商標）などを用いることができる。炭化水素系高分子電解質には、スルホン化ポリエーテルケトン、スルホン化ポリエーテルスルホン、スルホン化ポリエーテルエーテルスルホン、スルホン化ポリスルフィド、および、スルホン化ポリフェニレンなどの電解質を用いることができる。これらのなかでも、高分子電解質としてデュポン社製のＮａｆｉｏｎ（登録商標）を用いることが好ましい。
【００２７】
繊維状物質１５には、上述した繊維のうちの一種のみが用いられてもよいし、二種以上が用いられてもよい。繊維状物質１５として、電子伝導性繊維とプロトン伝導性繊維とを併せて用いてもよい。繊維状物質１５は、上述した繊維状物質１５のなかでも、カーボンナノファイバー、カーボンナノチューブ、および、電解質繊維から構成される群から選択される少なくとも１つを含むことが好ましい。
【００２８】
繊維状物質１５の繊維径としては、０．５〜５００ｎｍが好ましく、５〜２００ｎｍがより好ましい。繊維径をこの範囲にすることにより、触媒層１０内の空隙を増加させることができ、高出力化が可能になる。
また、繊維状物質１５の繊維長は１〜４０μｍが好ましく、１〜２０μｍがより好ましい。繊維長をこの範囲にすることにより、触媒層１０の強度を高めることができ、形成時にクラックが生じることを抑制できる。また、触媒層内の空隙を増加させることができ、高出力化が可能になる。
【００２９】
［膜電極接合体の構成］
図３に示すように、本実施形態の膜電極接合体１は、高分子電解質膜１１と、高分子電解質膜１１のそれぞれの面に接合された触媒層１０Ｃ、１０Ａとを備えている。本実施形態では、高分子電解質膜１１の上面に形成される触媒層１０Ｃは、酸素極を構成するカソード側触媒層であり、高分子電解質膜１１の下面に形成される触媒層１０Ａは、燃料極を構成するアノード側触媒層である。以下、一対の触媒層１０Ｃ、１０Ａは、区別する必要がない場合には、「触媒層１０」と略記する場合がある。なお、触媒層１０の外周部は、ガスケット等（図示せず）によりシールされていてもよい。
【００３０】
触媒層１０の作製及び高分子電解質膜１１の表面への触媒層１０の接合は、次のようにして行われる。
先ず、少なくとも上述した触媒物質１２と導電性担体１３と高分子電解質１４と、必要に応じて繊維状物質１５とを溶媒に混合し、分散処理を加えることで触媒インクを作製する。
分散処理には、例えば、遊星型ボールミル、ビーズミル、超音波ホモジナイザー等の様々な手法を用いることが可能である。
触媒インクの分散媒として使用される溶媒は、触媒物質１２や導電性担体１３、高分子電解質１４及び繊維状物質１５を浸食することがなく、流動性の高い状態で高分子電解質１４を溶解又は微細ゲルとして分散できるものあれば、どのようなものでもよい。例えば、水、単一の有機溶剤、複数の有機溶剤の混合物およびこれらの混合物等を用いることができる。触媒インク中には、揮発性の液体有機溶剤が少なくとも含まれることが望ましいが、溶媒として低級アルコールを用いたものは発火の危険性が高いため、このような溶媒を用いる際は水との混合溶媒にするのが好ましい。水の添加量は、高分子電解質１４が分離して白濁を生じたり、ゲル化したりしない程度であれば特に制限はない。
【００３１】
作製した触媒インクを基材に塗布・乾燥することで、触媒インクの塗膜から溶媒成分が除去されて、基材上に触媒層１０が形成される。
高分子電解質膜１１を基材とする場合には、例えば、高分子電解質膜１１の表面に触媒インクを直接塗布した後、触媒インクの塗膜から溶媒成分を除去して触媒層１０を形成する方法を用いることができる。
また、基材として転写用基材を使用する場合には、転写用基材の上に触媒インクを塗布・乾燥することで、触媒層付き転写基材を作製する。その後、触媒層付き転写基材の触媒層１０の表面と高分子電解質膜１１とを接触させて加熱・加圧することで両者の接合を行う方法を用いることができる。
【００３２】
触媒インクを基材に塗布する方法としては、例えば、ダイコート、ロールコート、カーテンコート、スプレーコート、スキージー等、様々な塗工方法を用いることができ、特に、ダイコートが好ましい。ダイコートは、塗布中間部分の膜厚が安定しており間欠塗工にも対応可能である。更に、塗布した触媒インクを乾燥させる方法としては、例えば、温風オーブン、ＩＲ（遠赤外線）乾燥、ホットプレート、減圧乾燥等を用いることができる。乾燥温度は、４０〜２００℃、好ましくは４０〜１２０℃程度である。乾燥時間は、０．５分〜１時間、好ましくは１分〜３０分程度である。
【００３３】
触媒層付き転写基材を用いて高分子電解質膜１１と触媒層１０を接触させて加熱・加圧することで接合を行う場合には、触媒層１０に掛かる圧力や温度が膜電極接合体の発電性能に影響する。発電性能の高い膜電極接合体を得るには、積層体に掛かる圧力は、０．１ＭＰａ以上２０ＭＰａ以下であることが望ましい。２０ＭＰａより大きい場合には触媒層１０が過圧縮となり、０．１ＭＰより小さい場合には触媒層１０と高分子電解質膜１１との接合性が低下して、発電性能が低下する。また、接合時の温度は、高分子電解質膜１１と触媒層１０の界面の接合性の向上や、界面抵抗の抑制を考慮すると、高分子電解質膜１１又は触媒層１０の高分子電解質１４のガラス転移点付近とするのが好ましい。
【００３４】
また、触媒層付き転写基材に用いる基材としては、例えば、フッ素系樹脂からなるシート体や高分子フィルムを用いることができる。フッ素系樹脂は、転写性に優れ、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等が例示できる。高分子フィルムとしては、ポリイミド、ポリエチレンテレフタラート、ポリアミド（ナイロン（登録商標））、ポリサルホン、ポリエーテルサルホン、ポリフェニレンサルファイド、ポリエーテル・エーテルケトン、ポリエーテルイミド、ポリアリレート、ポリエチレンナフタレート等が例示できる。また、転写後に除去しない基材としては、ガス拡散層を用いることもできる。
【００３５】
ここで、触媒層１０の細孔を好適な範囲とすることは、塗布した触媒インクの加熱温度やその加熱速度、触媒インクが乾燥するまでの加圧条件、触媒インクの溶媒組成、触媒インク調整時の分散強度、繊維状物質１５の配合率などを調整すれば可能である。
例えば、触媒層１０中の高分子電解質１４の配合率は、導電性担体１３の重量に対して同程度から半分程度が好ましい。また、繊維状物質１５の配合率は、導電性担体１３の重量に対して同程度から半分程度が好ましい。触媒インクの固形分比率は、薄膜に塗工できる範囲で、高いほうが好ましい。
【００３６】
［固体高分子形燃料電池の構成］
図４に示すように、本実施形態の固体高分子形燃料電池３は、膜電極接合体１と、ガス拡散層１７Ｃと、ガス拡散層１７Ａとを備えている。ガス拡散層１７Ｃは、膜電極接合体１のカソード側触媒層１０Ｃと対向して配置されている。また、ガス拡散層１７Ａは、膜電極接合体１のアノード側触媒層１０Ａと対向して配置されている。そして、カソード側触媒層１０Ｃ及びガス拡散層１７Ｃにより酸素極２Ｃが構成され、アノード側触媒層１０Ａ及びガス拡散層１７Ａにより燃料極２Ａが構成されている。また、高分子電解質膜１１の触媒層が接合されていない外周部分からのガスリークを防ぐため、酸素極側のガスケット１６Ｃ及び燃料極側のガスケット１６Ａが配置されている。
【００３７】
更に、固体高分子形燃料電池３は、酸素極２Ｃに対向して配置されたセパレーター１８Ｃと、燃料極２Ａに対向して配置されたセパレーター１８Ａとを備えている。セパレーター１８Ｃは、ガス拡散層１７Ｃに対向する面に形成された反応ガス流通用のガス流路１９Ｃと、ガス流路１９Ｃが形成された面と反対側の面に形成された冷却水流通用の冷却水流路２０Ｃとを備えている。また、セパレーター１８Ａは、セパレーター１８Ｃと同様の構成を有しており、ガス拡散層１７Ａに対向する面に形成されたガス流路１９Ａと、ガス流路１９Ａが形成された面と反対側の面に形成された冷却水流路２０Ａとを備えている。セパレーター１８Ｃ、１８Ａは、導電性でかつガス不透過性の材料からなる。
【００３８】
そして、固体高分子形燃料電池３は、セパレーター１８Ｃのガス流路１９Ｃを通って空気や酸素等の酸化剤が酸素極２Ｃに供給され、セパレーター１８Ａのガス流路１９Ａを通って水素を含む燃料ガス若しくは有機物燃料が燃料極２Ａに供給されて、発電を行う。
【００３９】
上述の触媒層１０を備えた膜電極接合体１を採用することで、十分な排水性及びガス拡散性を有し、長期的に高い発電性能を発揮することが可能となる。
すなわち、本実施形態によれば、触媒層中の細孔の割合、細孔のサイズおよびその分布を規定することで、固体高分子形燃料電池の運転において十分な排水性及びガス拡散性を有し、長期的に高い発電性能を発揮することが可能な触媒層、膜電極接合体が提供できる。そして、長期的に高い発電性能を発揮することが可能な固体高分子形燃料電池が提供できる。
なお、図４に示す固体高分子形燃料電池３は、膜電極接合体を一つ含む単セル構造の固体高分子形燃料電池であるが、一態様の触媒層は、複数の単セルが積層された構造の固体高分子形燃料電池を構成することもできる。
【実施例】
【００４０】
以下、実施例および比較例について説明する。
［膜電極接合体の作製］
以下の方法で実施例１〜５および比較例１〜５の膜電極接合体を作製した。
実施例１では、白金担持カーボン触媒（ＴＥＣ１０Ｅ５０Ｅ，田中貴金属工業社製）と水と１−プロパノールと高分子電解質（ナフィオン（登録商標）分散液，和光純薬工業社製）とカーボンナノファイバー（ＶＧＣＦ−Ｈ（登録商標），昭和電工社製）とを混合し、遊星型ボールミルで６０分間分散処理を行い、触媒インクを調製した。
調整した触媒インクを、高分子電解質膜（ナフィオン２１１（登録商標），Ｄｕｐｏｎｔ社製）の両表面にスリットダイコーターを用いて塗布し、１００℃の吸着ステージ上でタックがなくなるまで乾燥させた。これにより、高分子電解質膜の一面にカソード側触媒層を、他面にアノード側触媒層を形成した。このようにして、高分子電解質膜と、高分子電解質膜の両面にそれぞれ接合されたカソード側触媒層およびアノード側触媒層と、を有する膜電極接合体を得た。実施例１の膜電極接合体は、カソード側触媒層とアノード側触媒層が同じものである。
【００４１】
実施例２では、カソード側触媒層に用いる繊維状物質として、カーボンナノファイバーではなくカーボンナノチューブ（ＮＣ７０００（商標），Ｎａｎｏｃｙｌ社製）を用いた以外は、実施例１と同様の手順で膜電極接合体を得た。
実施例３では、カソード側触媒層を形成する際の触媒インクの塗布量を２倍とした以外は、実施例１と同様にして、膜電極接合体を得た。
実施例４では、カソード側触媒層を形成する際の触媒インク塗布量を０．５倍とした以外は、実施例１と同様にして、膜電極接合体を得た。
実施例５では、先ず、実施例１と同じ方法で調整した触媒インクを、ＰＴＦＥフィルム（転写用基材）の表面にスリットダイコーターを用いて塗布し、１００℃の吸着ステージ上でタックがなくなるまで乾燥させて、触媒層付き転写基材を二枚得た。次に、これらの触媒層付き転写基材を、触媒層が、高分子電解質膜（ナフィオン２１１（登録商標），Ｄｕｐｏｎｔ社製）の各面と対向するように配置して積層して積層体を得た。そして、この積層体を、１２０℃、５ＭＰａの条件でホットプレスして接合した後に、ＰＴＦＥフィルムを剥離することで、膜電極接合体を得た。
【００４２】
比較例１では、カソード側触媒層の形成に用いる触媒インク中のカーボンナノファイバーの含有率を３倍とした以外は、実施例１と同様にして、膜電極接合体を得た。
比較例２では、カソード側触媒層の形成に用いる触媒インク中の水および１−プロパノールの含有率を２倍とした以外は、実施例１と同様にして、膜電極接合体を得た。
比較例３では、カソード側触媒層の形成時に、乾燥工程の吸着ステージの温度を２５℃とした以外は、実施例１と同様にして、膜電極接合体を得た。
比較例４では、カソード側触媒層の塗布量を３倍とした以外は、上記実施例１と同様にして、膜電極接合体を得た。
比較例５では、カソード側触媒層の形成に用いる触媒インク中にカーボンナノファイバーを含有させなかった以外は、実施例１と同様にして、膜電極接合体を得た。
【００４３】
［触媒層の状態と評価］
実施例１〜５の膜電極接合体及び比較例１〜５の膜電極接合体を構成するカソード側触媒層について、細孔面積率（Ｓｐ／Ｓ0）と、全ての細孔の合計面積Ｓｐに対する、面積が９００００ｎｍ2より大きい細孔の合計面積Ｓｇの割合（Ｓｇ／Ｓｐ）と、カソード側触媒層の厚みＴを調べた。また、実施例１〜５の膜電極接合体及び比較例１〜５の膜電極接合体を備えた固体高分子形燃料電池の発電性能を測定した。これらについて、以下に説明する。
【００４４】
＜細孔面積率（Ｓｐ／Ｓ0）＞
細孔面積率（Ｓｐ／Ｓ0）は、断面ＳＥＭ像を取得し、画像処理することにより導出した。具体的には、先ず、各膜電極接合体について、約２ｍｍ角の小片を５ヶ所から切り出した。各小片を、日本電子社製クライオクロスセクションポリッシャ装置「ＩＢ−１９５２０ＣＣＰ」を用いて加工し、カソード側触媒層の高分子電解質膜との接合面と直交する断面を露出させた。次に、各カソード側触媒層の断面を、日立ハイテクノロジー社製ＦＥ-ＳＥＭ装置「Ｓ-４８００」を用いて１５０００倍で撮像して、２５６０×１９２０の解像度で断面ＳＥＭ像を取得した。
断面ＳＥＭ像は、小片毎に３ヶ所で、それぞれ高分子電解質膜との界面近傍（膜側）、高分子電解質膜と接合していない表面近傍（反膜側）、層中央付近について取得した。高分子電解質膜との界面近傍とは、具体的には高分子電解質膜との界面（接合面）から０．５μｍ以上５．５μｍ以下の範囲を指す。また、高分子電解質膜と接合していない表面近傍（反膜側）とは、具体的には高分子電解質膜との界面とは反対側の表面を基準として０．５μｍ以上５．５μｍ以下の範囲を指す。
取得した各断面ＳＥＭ像について、オープンソースの画像処理ソフト「Image J」を用いて、図５のような画像処理を行うことで、個々の細孔の面積の一覧を得た。なお、ひと続きの黒画素が１０画素より少ないものは、ノイズと見なして除外した。
そして、個々の細孔の面積の一覧より、全ての細孔の面積を積算した面積（細孔の合計面積）Ｓｐの、２値化画像全体の面積Ｓ０に対する割合（細孔面積率Ｓｐ/Ｓ0）を導出した。各膜電極接合体につき４５個得られる細孔面積率を平均して、その平均値を各膜電極接合体の細孔面積率とした。
また、上述の方法で得られた高分子電解質膜との界面近傍（膜側）の細孔面積率と、高分子電解質膜と接合していない表面近傍（反膜側）の細孔面積率を用いて、膜側細孔面積率と反膜側細孔面積率の大小関係を調べた。具体的には、各膜電極接合体につき１５ヶ所でその大小関係を確認し、多く見られた方を採用した。
【００４５】
＜９００００ｎｍ2より大きい細孔の占める割合（Ｓｇ/Ｓｐ）＞
上述の断面ＳＥＭ像を画像処理して得た各細孔の面積の一覧から９００００ｎｍ2より大きい細孔を抜き出してその合計面積Ｓｇを算出し、これを全ての細孔の合計面積Ｓｐで除することで、Ｓｇ/Ｓｐを導出した。
【００４６】
＜カソード側触媒層の厚み＞
カソード側触媒層の厚みは、走査型電子顕微鏡（ＳＥＭ）を用いてカソード側触媒層の断面を観察して計測した。具体的には、上述の細孔面積率の導出に用いた断面を、日立ハイテクノロジー社製「ＦＥ-ＳＥＭ  Ｓ-４８００」を使用して１０００倍で観察し、各小片につき５カ所の観察点における触媒層の厚みを計測して、２５ヶ所の平均値を各膜電極接合体のカソード側触媒層の厚みＴとした。
【００４７】
＜発電性能の測定と評価＞
各膜電極接合体の両面にガス拡散層及びガスケット、セパレーターを配置し、所定の面圧となるように締め付けることで、評価用単セルを作製した。各評価用単セルについて、新エネルギー・産業技術総合開発機構（ＮＥＤＯ）の刊行している小冊子である「セル評価解析プロトコル」に記載のＩ−Ｖ測定を実施した。
電圧が０．６Ｖのときの電流が３０Ａ以上である場合を「○」、３０Ａ未満である場合を「×」、２０Ａ未満である場合を「××」とした。
【００４８】
＜比較結果＞
以上の結果を表１に示す。
【００４９】
【表１】
2019186193.tif 000003
【００５０】
表１に示すように、実施例１〜５のいずれも、断面ＳＥＭ像における細孔面積率Ｓｐ/Ｓ０が２５．０％以上３５．０％以下の範囲内であった。そして、発電性能については、いずれも「○」となった。すなわち、実施例１〜５においては、発電性能に優れた燃料電池を構成可能な膜電極接合体が得られた。
一方、比較例においては、比較例１〜５のいずれも、断面ＳＥＭ像における細孔面積率Ｓｐ/Ｓ０が２５．０％以上３５．０％以下の範囲内ではなかった。そして、発電性能については、いずれも「×」となった。さらに、９００００ｎｍ2より大きい細孔の占める割合が１５．０％以上３０．０％以下の範囲内ではない場合や、細孔面積率の大小関係が規定した関係ではない場合に発電性能がより低下し、「××」となった。すなわち、触媒層における細孔の割合、サイズおよびその分布が範囲外となった場合に、発電性能が低下した。
【産業上の利用可能性】
【００５１】
本発明によれば、触媒層中の細孔の割合、サイズおよびその分布を規定することで、固体高分子形燃料電池の運転において十分な排水性及びガス拡散性を有し、長期的に高い発電性能を発揮することが可能な触媒層、膜電極接合体及び固体高分子形燃料電池を提供することができる。したがって、本発明は、固体高分子形燃料電池を利用した、定置型コジェネレーションシステムや燃料電池自動車等に好適であり、産業上の利用価値が大きい。
【符号の説明】
【００５２】
１…膜電極接合体
２Ｃ…酸素極
２Ａ…燃料極
３…固体高分子形燃料電池
１０，１０Ｃ，１０Ａ…触媒層
１１…高分子電解質膜
１２…触媒物質
１３…導電性担体
１４…高分子電解質
１５…繊維状物質
１６Ｃ，１６Ａ…ガスケット
１７Ｃ，１７Ａ…ガス拡散層
１８Ｃ，１８Ａ…セパレーター
１９Ｃ，１９Ａ…ガス流路
２０Ｃ，２０Ａ…冷却水流路
【図１】
2019186193.tif 000004
【図２】
2019186193.tif 000005
【図３】
2019186193.tif 000006
【図４】
2019186193.tif 000007
【図５】
2019186193.tif 000008
【手続補正書】
【提出日】平成31年3月11日(2019.3.11)
【手続補正１】
【補正対象書類名】特許請求の範囲
【補正対象項目名】請求項１
【補正方法】変更
【補正の内容】
【請求項１】
固体高分子形燃料電池の膜電極接合体を高分子電解質膜とともに構成し、前記高分子電解質膜に対する接合面を有し、ガスが供給される触媒層であって、
触媒物質、前記触媒物質を担持する導電性担体、高分子電解質、および繊維状物質を含む層形成物質と、前記層形成物質が存在しない部分である複数の細孔と、を有し、
前記高分子電解質はフッ素系高分子電解質であり、
前記接合面と直交する断面の面積に対する前記細孔の合計面積の割合である細孔面積率が、前記断面の走査型電子顕微鏡による画像において、２５．０％以上３５．０％以下であり、前記複数の細孔は前記断面内の厚さ方向に垂直な方向で偏りなく存在している触媒層。
【手続補正２】
【補正対象書類名】明細書
【補正対象項目名】０００９
【補正方法】変更
【補正の内容】
【０００９】
上記課題を解決するために、本発明の一態様の触媒層は、固体高分子形燃料電池の膜電極接合体を高分子電解質膜とともに構成し、前記高分子電解質膜に対する接合面を有し、ガスが供給される触媒層であって、下記の構成(1)および(2)を有する。
(1)触媒物質、触媒物質を担持する導電性担体、高分子電解質、および繊維状物質を含む層形成物質と、層形成物質が存在しない部分である複数の細孔と、を有する。
(2)高分子電解質膜に対する接合面と直交する断面の面積に対する細孔の合計面積の割合である細孔面積率が、この断面の走査型電子顕微鏡による画像において、２５．０％以上３５．０％以下である。複数の細孔は断面内の厚さ方向に垂直な方向で偏りなく存在している。